(57)【要約】      （修正有）【課題】薬液、極性溶剤を含む全ての炭化水素系溶剤に対し安定で、薬液、溶剤での膨潤、浸透、吸着が見られず、またチューブからの溶出物による汚染が少ない、クリーンな状態の液体搬送が可能であると共に、可撓性、柔軟性に優れ、偏肉、パーティングラインがなく、強度的にも優れた弾性チューブ及びその製造方法の提供。【解決手段】円筒状注型金型本体２内に丸棒状中子３を挿入することにより断面円形リング状のキャビティ４が形成された注型金型１の上記キャビティに、液状パーフルオロポリエーテル系含フッ素ゴム組成物を注入、成形、硬化してなる外観にパーティングラインのない弾性チューブ、円筒状注型金型本体内に丸棒状中子を挿入することにより断面円形リング状のキャビティが形成された注型金型の上記キャビティに、液状パーフルオロポリエーテル系含フッ素ゴム組成物を注入、成形、硬化する外観にパーティングラインのない弾性チューブの製造方法。【選択図】図３
2008126467.tif 000002
【特許請求の範囲】
【請求項１】
円筒状注型金型本体内に丸棒状中子を挿入することにより断面円形リング状のキャビティが形成された注型金型の上記キャビティに、液状パーフルオロポリエーテル系含フッ素ゴム組成物を、注入、成形、硬化してなることを特徴とする外観にパーティングラインのない弾性チューブ。
【請求項２】
上記液状パーフルオロポリエーテル系含フッ素ゴム組成物の架橋サイトが、Ｓｉ−ＣＨ＝ＣＨ2であり、架橋システムが付加反応架橋もしくはパーオキサイド架橋であることを特徴とする請求項１記載の弾性チューブ。
【請求項３】
上記液状パーフルオロポリエーテル系含フッ素ゴム組成物が、
（Ａ）分子中に少なくとも２個のアルケニル基を有し、かつ主鎖中に二価のパーフロロアルキレン構造又は二価のパーフロロポリエーテル構造を有するパーフロロ化合物、
（Ｂ）補強性フィラー、及び
（Ｃ）分子中にヒドロシリル基を有する付加反応可能な架橋剤又はパーオキサイド架橋剤：前記（Ａ）成分を硬化させるのに十分な量
を含有してなるものである請求項１又は２記載の弾性チューブ。
【請求項４】
（Ａ）成分が、下記一般式（１）
【化１】
2008126467.tif 000008
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−又は下記構造式（Ｚ）
【化２】
2008126467.tif 000009
（ｏ，ｍ又はｐ位）で示される基）
で表される基、Ｒは水素原子、メチル基、フェニル基又はアリル基、Ｘ’は−ＣＨ2−、−ＯＣＨ2−、−ＣＨ2ＯＣＨ2−又は−ＣＯ−ＮＲ−Ｙ’−（Ｙ’は−ＣＨ2−又は下記構造式（Ｚ’）
【化３】
2008126467.tif 000010
（ｏ，ｍ又はｐ位）で示される基）
で表される基であり、Ｒは上記と同じである。ａは独立に０又は１、Ｌは２〜６の整数、ｂ及びｃはそれぞれ０〜２００の整数である。］
で表される直鎖状フルオロポリエーテル化合物であることを特徴とする請求項３記載の弾性チューブ。
【請求項５】
円筒状注型金型本体内に丸棒状中子を挿入することにより断面円形リング状のキャビティが形成された注型金型の上記キャビティに、液状パーフルオロポリエーテル系含フッ素ゴム組成物を注入、成形、硬化することを特徴とする外観にパーティングラインのない弾性チューブの製造方法。
【請求項６】
上記円筒状注型金型本体内の中子にテンションを掛けた状態で含フッ素ゴム組成物を注入、成形、硬化することを特徴とする請求項５記載の弾性チューブの製造方法。
【請求項７】
上記液状パーフルオロポリエーテル系含フッ素ゴム組成物の架橋サイトが、Ｓｉ−ＣＨ＝ＣＨ2であり、架橋システムが付加反応架橋もしくはパーオキサイド架橋であることを特徴とする請求項５又は６記載の弾性チューブの製造方法。
【請求項８】
上記液状パーフルオロポリエーテル系含フッ素ゴム組成物が、
（Ａ）分子中に少なくとも２個のアルケニル基を有し、かつ主鎖中に二価のパーフロロアルキレン構造又は二価のパーフロロポリエーテル構造を有するパーフロロ化合物、
（Ｂ）補強性フィラー、及び
（Ｃ）分子中にヒドロシリル基を有する付加反応可能な架橋剤又はパーオキサイド架橋剤：前記（Ａ）成分を硬化させるのに十分な量
を含有してなるものであることを特徴とする請求項５乃至７のいずれか１項記載の弾性チューブの製造方法。
【請求項９】
（Ａ）成分が、下記一般式（１）
【化４】
2008126467.tif 000011
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−又は下記構造式（Ｚ）
【化５】
2008126467.tif 000012
（ｏ，ｍ又はｐ位）で示される基）
で表される基、Ｒは水素原子、メチル基、フェニル基又はアリル基、Ｘ’は−ＣＨ2−、−ＯＣＨ2−、−ＣＨ2ＯＣＨ2−又は−ＣＯ−ＮＲ−Ｙ’−（Ｙ’は−ＣＨ2−又は下記構造式（Ｚ’）
【化６】
2008126467.tif 000013
（ｏ，ｍ又はｐ位）で示される基）
で表される基であり、Ｒは上記と同じである。ａは独立に０又は１、Ｌは２〜６の整数、ｂ及びｃはそれぞれ０〜２００の整数である。］
で表される直鎖状フルオロポリエーテル化合物であることを特徴とする請求項８記載の弾性チューブの製造方法。
【発明の詳細な説明】
【技術分野】
【０００１】
本発明は、弾性チューブ及びその製造方法に関し、特に、耐溶剤性、耐薬品性、耐熱性、低温特性が良好であり、耐久性を有する液状パーフルオロポリエーテル系含フッ素ゴム組成物を材料とした、外観に偏肉、パーティングラインがなく、強度的にも優れた、気体、薬品・溶剤等の搬送用配管部材、工業用配管部材等、幅広い用途に用いられる弾性チューブ、及びその製造方法に関するものである。
【背景技術】
【０００２】
シリコーンゴムは、一般に、耐薬品性、耐熱性に優れていると共に、成形が比較的容易であることから、耐油性及び耐スチーム性共に劣るポリ塩化ビニルに代わって、医療用カテーテル、工業用等、多方面にシリコーンゴム製チューブ成形品が使用されている。しかしながら、シリコーンゴム製チューブには、炭化水素系溶液、ケトン系溶液などの溶液の浸透、吸着が見られるなど不都合があった。
【０００３】
一般のシリコーンゴムは耐油性に劣り、特に、炭化水素系のガソリン等燃料油に対する膨潤が激しい上、膨潤に伴って強度が低下するので、それらの環境下では使用することができなかった。そこで、耐薬品性及び耐燃料性に優れたフッ素樹脂製チューブが開発されたが、フッ素樹脂製チューブは可撓性が少なく、硬く、柔軟性に欠けるため、取り扱い性に問題があった。またフッ素ゴムチューブにおいては成形性が困難であると共に、熱時強度、極性溶剤、アミン性溶剤、耐スチーム性に対し強度が不足する等の問題があった。
【０００４】
更に、成形法においては、二つ割金型を用いた場合、成形物外観にパーティングラインを有するため、強度、寸法精度、バリ取り等の問題があった。
【０００５】
また、シリコーンゴム系のチューブに関しては、シリコーンゴムから発生する低分子シロキサンが薬品、溶剤等により抽出されることがあり、搬送液体を汚染するいわゆるシロキサントラブルが発生してしまい、用途は限定されてしまう。
【０００６】
なお、本発明に関連する公知文献としては、下記のものがある。
【特許文献１】特開平０２−３０８８４１号公報
【特許文献２】特開平０７−２５６７８０号公報
【特許文献３】特開２０００−２９０４３０号公報
【発明の開示】
【発明が解決しようとする課題】
【０００７】
本発明は、上記事情に鑑みなされたもので、パーフルオロポリエーテル系含フッ素ゴム組成物の耐溶剤性、耐薬品性に優れた特性により、薬液、極性溶剤を含む全ての炭化水素系溶剤に対し安定で、薬液、炭化水素系溶剤での膨潤、浸透、吸着が見られず、またチューブからの溶出物による汚染が少ない、クリーンな状態の液体搬送が可能であると共に、可撓性、柔軟性に優れ、偏肉、パーティングラインがなく、強度的にも優れた弾性チューブ、及びその製造方法を提供することを目的とする。
【課題を解決するための手段】
【０００８】
本発明者らは、上記目的を達成するため鋭意検討を行った結果、充填補強剤としてシリカを含有するパーフルオロポリエーテル系含フッ素ゴム組成物を材料とし、特定の注型用金型で成形したパーティングラインのない寸法精度の良いチューブ構造にすることで、薬液、極性溶剤を含む全ての炭化水素系溶剤に対し安定で、薬液、炭化水素系溶剤での膨潤、浸透、吸着が見られず、またチューブからの溶出物による汚染が少ない、クリーンな液体搬送が可能であると共に、可撓性、柔軟性に優れ、強度的にも優れた弾性チューブが得られることを見出し、本発明をなすに至った。
【０００９】
従って、本発明は、下記弾性チューブ及びその製造方法を提供する。
〔１〕円筒状注型金型本体内に丸棒状中子を挿入することにより断面円形リング状のキャビティが形成された注型金型の上記キャビティに、液状パーフルオロポリエーテル系含フッ素ゴム組成物を、注入、成形、硬化してなることを特徴とする外観にパーティングラインのない弾性チューブ。
〔２〕円筒状注型金型本体内に丸棒状中子を挿入することにより断面円形リング状のキャビティが形成された注型金型の上記キャビティに、液状パーフルオロポリエーテル系含フッ素ゴム組成物を注入、成形、硬化することを特徴とする外観にパーティングラインのない弾性チューブの製造方法。
この場合、上記円筒状注型金型本体内の中子にテンションを掛けた状態で含フッ素ゴム組成物を注入、成形、硬化することが好ましい。
なお、上記液状パーフルオロポリエーテル系含フッ素ゴム組成物の架橋サイトが、Ｓｉ−ＣＨ＝ＣＨ2であり、架橋システムが付加反応架橋もしくはパーオキサイド架橋であることが好ましい。
【発明の効果】
【００１０】
本発明の弾性チューブは、耐溶剤性に優れるパーフルオロポリエーテル系含フッ素ゴム組成物を材料とすることで、耐溶剤性に優れ、搬送溶剤に低分子成分の溶出もなく、肉厚が均一でパーティングラインがないために耐久性に優れる特性を有するので、電気電子をはじめとしたクリーンな溶剤、薬液等の液体搬送を必要とする幅広い分野で使用することができ、その工業的な利用価値が大きい。
【発明を実施するための最良の形態】
【００１１】
本発明の弾性チューブは、パーフルオロポリエーテル系含フッ素ゴム組成物を材料とし、後述する注型金型を用いて型成形することにより得ることができる。
【００１２】
本発明に係るパーフルオロポリエーテル系含フッ素ゴム組成物は、好ましくは架橋性パーフルオロポリエーテル系含フッ素ゴム組成物が用いられ、この場合、この含フッ素ゴム組成物の架橋サイトがＳｉ−ＣＨ＝ＣＨ2であり、架橋システムが付加反応架橋もしくはパーオキサイド架橋であるものが好ましい。
【００１３】
本発明に使用される架橋サイトがＳｉ−ＣＨ＝ＣＨ2であるパーフルオロポリエーテル系含フッ素ゴム組成物とは、特許第２９９０６４６号公報、特開２０００−００７８３５号公報、特開２００１−１０６８９３号公報、特開２００３−２０１４０１号公報等により詳しく記載されているものであり、商品名ＳＩＦＥＬシリーズ（信越化学工業（株））として一般的に入手可能なものである。
【００１４】
上記パーフルオロポリエーテル系含フッ素ゴム組成物を詳細に説明すると、
（Ａ）分子中に少なくとも２個のアルケニル基を有し、かつ主鎖中に二価のパーフロロアルキレン構造又は二価のパーフロロポリエーテル構造を有するパーフロロ化合物、
（Ｂ）補強性フィラー、及び
（Ｃ）分子中にヒドロシリル基を有する付加反応可能な架橋剤又はパーオキサイド架橋剤を前記（Ａ）成分を硬化させるのに十分な量
からなるものが好適である。
【００１５】
特に重要なのが（Ａ）成分のポリマーであり、（Ａ）成分が、下記一般式（１）で表される直鎖状フルオロポリエーテル化合物であることが好ましい。
【化１】
2008126467.tif 000003
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−又は下記構造式（Ｚ）
【化２】
2008126467.tif 000004
（ｏ，ｍ又はｐ位）で示される基）
で表される基、Ｒは水素原子、メチル基、フェニル基又はアリル基、Ｘ’は−ＣＨ2−、−ＯＣＨ2−、−ＣＨ2ＯＣＨ2−又は−ＣＯ−ＮＲ−Ｙ’−（Ｙ’は−ＣＨ2−又は下記構造式（Ｚ’）
【化３】
2008126467.tif 000005
（ｏ，ｍ又はｐ位）で示される基）
で表される基であり、Ｒは上記と同じである。ａは独立に０又は１、Ｌは２〜６の整数、ｂ及びｃはそれぞれ０〜２００の整数である。］
【００１６】
（Ｂ）成分の補強性フィラーとしては、ヒュームドシリカ、湿式シリカ、粉砕シリカ、炭酸カルシウム、珪藻土、カーボンブラック、各種金属酸化物粉末等を挙げることができ、また、これらを各種表面処理剤で処理したものであってもよい。この中で、機械的強度の向上の点から、特にヒュームドシリカが好ましく、更に、分散性の向上の点から、ヒュームドシリカをシラン系表面処理剤で処理したものが好ましい。
【００１７】
（Ｂ）成分の補強性フィラーの添加量としては、（Ａ）成分１００質量部に対して、１〜２００質量部が好ましい。特に、機械的特性の安定の点から５〜１００質量部が好ましい。補強性フィラーの添加量が少なすぎると機械的強度が低下する場合があり、多すぎると流動性が低下し、エアー混入等、成形性で不具合が生じる場合がある。
【００１８】
（Ｃ）成分は、（Ａ）成分のポリマーを硬化させる架橋剤であり、（ｉ）分子中にヒドロシリル基を有する付加反応可能な架橋剤、もしくは（ｉｉ）パーオキサイド架橋剤に大別できる。
【００１９】
（Ｃ）成分の付加反応可能な架橋剤を用いて付加反応を行う場合は、１分子中にケイ素原子に結合した水素原子（ＳｉＨ基）を少なくとも２個有する有機ケイ素化合物が必要であり、（Ａ）成分との相溶性、分散性、硬化後の均一性の観点から、１分子中に１個以上のフッ素含有基を有するものが好ましい。
【００２０】
更に、付加反応架橋を行う場合、（Ａ）成分中のアルケニル基とヒドロシリル基との付加反応を促進する触媒が必要であり、このヒドロシリル化反応触媒は、一般に貴金属の化合物であり、高価格であることから、比較的入手し易い白金又は白金化合物がよく用いられる。
【００２１】
（Ｃ）成分として有機過酸化物を使用する場合、該有機過酸化物は、通常過酸化物硬化型ゴム組成物を硬化させるために使用されているものを特に制約なく使用することができ、具体的には、例えば、ベンゾイルパーオキサイド、ビス（２，４−ジクロロベンゾイル）パーオキサイド、ジ−ｔ−ブチルパーオキサイド、２，５−ジメチル−ジ−ｔ−ブチルパーオキシヘキサン、ｔ−ブチルパーベンゾエート、ｔ−ブチルパーオキシイソプロピルカーボネート、ジクミルパーオキサイド等が挙げられる。これらは１種単独でも、２種以上を組み合わせて使用してもよい。
【００２２】
（Ｃ）成分の添加量は、（Ａ）成分のポリマーを硬化させるのに十分量であればよく、通常、付加架橋の場合はヒドロシリル基／アルケニル基のモル比率が０．５〜２．０、更に好ましくは０．８〜１．５であり、また、上記ヒドロシリル化反応触媒の使用量は、（Ａ）成分に対し白金族金属質量換算で０．１〜１，０００ｐｐｍであることが好ましい。有機過酸化物を使用する場合は、（Ａ）成分のポリマー１００質量部に対して０．０１〜５質量部配合することが好ましく、より好ましくは０．０５〜３質量部を配合する。
【００２３】
上記液状パーフルオロポリエーテル系含フッ素ゴム組成物の回転粘度計による２５℃の粘度は１〜１０，０００Ｐａ・ｓの範囲が好ましく、より好ましくは１０〜５，０００Ｐａ・ｓの範囲である。粘度が１Ｐａ・ｓ未満の場合には弾性チューブの強度が低下する場合があり、１０，０００Ｐａ・ｓを超えると成形が困難となる場合がある。
【００２４】
次に、上記のパーフルオロポリエーテル系含フッ素ゴム組成物を成形・硬化して得られる本発明の弾性チューブについて、図を用いて説明する。図１は本発明の弾性チューブ形状の一例を示す概略斜視図であり、図２はその概略断面図である。本発明の弾性チューブは、上記パーフルオロポリエーテル系含フッ素ゴム組成物の硬化物よりなり、パーティングラインがないことを特徴とするものである。
【００２５】
本発明の弾性チューブの形状、寸法は特に限定されないが、内径がφ５ｍｍ以下、特にφ３ｍｍ以下、またφ１ｍｍ以上であることが好ましく、肉厚が１〜９ｍｍ、特に２〜６ｍｍであることが好ましい。
また、本発明の弾性チューブは、偏肉が０．１ｍｍ以下、特に０．０５ｍｍ以下であることが好ましい。
【００２６】
このような弾性チューブは、図３に示すような注型金型１を用いて成形することができる。この金型は、円筒状注型金型本体２内に丸棒状中子３を挿入することにより、断面円形リング状のキャビティ４が形成されたものである。また、図３において、５，６は上記中子３の固定部であり、７は中子引っ張り機構部であり、下側中子固定部５と上側中子固定部６とで中子３を保持、固定すると共に、材料注入、成形、硬化時に中子３を下側中子固定部５にしっかり固定すると共に、中子引っ張り機構部７にて中子３を強く引っ張り、テンションを与えて、材料注入時の材料からの圧力によって中子３がしなることなく、全体的にも局所的にも偏心が生じることがなく、円筒状注型金型本体２内の中心に中子３を維持するものである。これにより、偏肉のない弾性チューブを成形することができる。なお、８は材料注入口、９はエアー排出口である。
【００２７】
弾性チューブの成形法としては、前記パーフルオロポリエーテル系含フッ素ゴム組成物を材料注入口８より注入し、これによりキャビティ４内のエアーがエアー排出口９より排除され、型内に材料が満たされた後、注入口８及び排出口９を閉じ、オーブン中で加熱処理する。加熱処理後、オーブンより取り出し、冷却して金型内より成形物を取り出し、成形を完了させる。
【００２８】
本発明においては、上記円筒状注型金型本体２内の中子３にテンションを掛けることにより、上述したとおり、材料（組成物）注入時の材料圧力で中子３がしなることがないという効果が得られるため、偏肉のない弾性チューブが得られる。
なお、上記材料（組成物）は、通常０ｋｇｆ／ｃｍ2より大きく、特に０ｋｇｆ／ｃｍ2より大きく１００ｋｇｆ／ｃｍ2以下の圧力でキャビティ内に注入される。一方、中子には、０ｋｇｆ／ｃｍ2より大きく１０，０００ｋｇｆ／ｃｍ2以下、特に１ｋｇｆ／ｃｍ2〜１，０００ｋｇｆ／ｃｍ2のテンションを掛けて中子を図３において上方に強く引っ張ることが好ましい。
【００２９】
オーブン中での加熱処理条件としては、１５０〜２００℃、特に１８０〜２００℃にて３０分〜９０分間、特に４０分〜６０分間とすることが好ましい。また、冷却条件としては、室温放置、水冷、空冷等いずれの手段で冷却してもよい。
また、成形に際しては、成形物と金型の離型性を向上させるために離型剤を使用しても差し支えない。
【００３０】
このようにして得られた弾性チューブは、パーフルオロポリエーテル系含フッ素ゴムで成形された、パーティングラインがなく、偏肉は０．１ｍｍ以下で、溶剤、外部応力等に耐えうる強度を有するものであり、チューブの太さにかかわらず、同等な耐薬品性、耐溶剤性のものが得られる。
【００３１】
本発明の弾性チューブは、種々の用途に利用することができる。即ち、柔軟性、耐油性、耐薬品性、耐熱性を要求される部品、具体的には燃料搬送用配管や医療用カテーテル、プリンター用インク搬送配管部材、工作機械切削油配管部材など幅広く使用できる。
【実施例】
【００３２】
以下、実施例及び比較例を示し、本発明を具体的に説明するが、本発明は下記の実施例に制限されるものではない。
【００３３】
実施例及び比較例で用いられるゴム材料及び製造装置
（パーフルオロポリエーテル系含フッ素ゴム材料）
・含フッ素ゴム組成物（Ｉ）：ＳＩＦＥＬ３４００（Ａ／Ｂ）（信越化学工業（株）製、液状２液タイプ組成物標準配合）：付加反応架橋、（Ｉ）架橋サイトＳｉ−ＣＨ＝ＣＨ2
・含フッ素ゴム組成物（ＩＩ）：ＳＩＦＥＬ３１５５（信越化学工業（株）製、液状１液タイプ組成物標準配合）：付加反応架橋、（ＩＩ）架橋サイトＳｉ−ＣＨ＝ＣＨ2
【００３４】
（シリコーンゴム組成物）
・シリコーンゴム組成物（Ｉ）：ＫＥ１９５０−４０（Ａ／Ｂ）（信越化学工業（株）製、液状２液タイプ組成物標準配合）
・シリコーンゴム組成物（ＩＩ）：ＫＥ１９３５（Ａ／Ｂ）（信越化学工業（株）製液状２液タイプ組成物標準配合）
【００３５】
（硬化用装置）
・高温硬化が可能な加熱用オーブン
（金型）
チューブとして外径φ５ｍｍ、内径φ２ｍｍ、肉厚１．５ｍｍ、長さ２００ｍｍのチューブ成形用に設計した金型本体及び外径φ２ｍｍ、長さ３００ｍｍの中子を使用。
【００３６】
［実施例１］
図１に示す構造の成形品を得るために図３に示す金型を使用し、下記の工程で製造を行った。
加熱されていない金型本体内のチューブ内径成形用中子を、１０ｋｇｆ／ｃｍ2の引っ張りテンションを掛けた状態で固定した後、材料注入口より含フッ素ゴム組成物；ＳＩＦＥＬ３４００（Ａ／Ｂ）（信越化学工業（株）製、液状２液タイプ組成物標準配合）材料を圧力２ｋｇｆ／ｃｍ2で注入し、エアー排出口よりその液状材料の吐出が見られた後、材料の注入を完了させ、ついで金型の材料注入口、エアー排出口を閉じた状態で２００℃に設定されたオーブン中で４０分間加熱架橋させた。冷却後、金型よりチューブ成形物を取り出し、２００℃、４時間のポストキュアーを行い、本発明の弾性チューブを得た。
【００３７】
［実施例２］
実施例１と同様、加熱されていない金型本体内のチューブ内径成形用中子を、１０ｋｇｆ／ｃｍ2の引っ張りテンションを掛けた状態で固定した後、材料注入口より含フッ素ゴム組成物；ＳＩＦＥＬ３１５５（信越化学工業（株）製、液状１液タイプ組成物標準配合）材料を圧力２ｋｇｆ／ｃｍ2で注入し、エアー排出口よりその液状材料の吐出が見られた後、材料の注入を完了させ、ついで金型の材料注入口、エアー排出口を閉じた状態で２００℃に設定されたオーブン中で４０分間加熱架橋させた。冷却後、金型よりチューブ成形物を取り出し、２００℃、４時間のポストキュアーを行い、本発明の弾性チューブを得た。
【００３８】
［比較例１］
図４に示す加熱されていない二つ割の金型内に、チューブ内径成形用中子にテンションを掛けない状態で固定した後、含フッ素ゴム組成物；ＳＩＦＥＬ３１５５（信越化学工業（株）製、液状１液タイプ組成物標準配合）材料を仕込み、プレス成型にてプレス温度１５０℃、プレス圧力５０ｋｇｆ／ｃｍ2、プレス時間２０分で加熱架橋させた。その後、金型よりチューブ成形物を取り出し、２００℃、４時間のポストキュアーを行い、パーティングラインを有する弾性チューブを得た。
なお、図４において、１１は上型、１２は下型、１３は割部、１４は中子である。
【００３９】
［比較例２］
図３に示す金型を使用し、下記の工程で製造を行った。
加熱されていない金型本体内のチューブ内径成形用中子を、１０ｋｇｆ／ｃｍ2の引っ張りテンションを掛けた状態で固定した後、材料注入口より実施例２で使用したＳＩＦＥＬ３４００と同等な硬度を有するシリコーンゴム組成物；ＫＥ−１９５０−４０（Ａ／Ｂ）（信越化学工業（株）製、液状２液タイプ）材料を圧力２ｋｇｆ／ｃｍ2で注入し、エアー排出口よりその液状材料の吐出が見られた後、材料の注入を完了させ、金型の材料注入口、エアー排出口を閉じた状態で２００℃に設定されたオーブン中で４０分間加熱架橋させた。冷却後、金型よりチューブ成形物を取り出し、２００℃、２時間のポストキュアーを行い、シリコーン製弾性チューブを得た。
【００４０】
［比較例３］
図３に示す金型を使用し、下記の工程で製造を行った。
加熱されていない金型本体内のチューブ内径成形用中子を、１０ｋｇｆ／ｃｍ2の引っ張りテンションを掛けた状態で固定した後、材料注入口より実施例２で使用したＳＩＦＥＬ３１５５と同等な硬度を有するシリコーンゴム組成物；ＫＥ−１９３５（Ａ／Ｂ）（信越化学工業（株）製、液状２液タイプ）材料を圧力２ｋｇｆ／ｃｍ2で注入し、エアー排出口よりその液状材料の吐出が見られた後、材料の注入を完了させ、金型の材料注入口、エアー排出口を閉じた状態で２００℃に設定されたオーブン中で４０分間加熱架橋させた。冷却後、金型よりチューブ成形物を取り出し、２００℃、２時間のポストキュアーを行い、シリコーン製弾性チューブを得た。
【００４１】
［チューブへの溶液の浸透性評価方法］
実施例２、比較例１の含フッ素ゴム組成物、及び比較例２，３のシリコーンゴム組成物で得られたチューブ内を染料（オイルブルー（ＩＩ）Ｎオリエント化学（株）製）で着色されたトルエンで満たし、室温にて１日間放置後、チューブ内面の着色状態を観察した。
無し：着色溶液の浸透による変色がほとんどない。
有り：着色溶液の浸透でチューブに変色が見られる。
【００４２】
［耐溶剤性評価方法］
実施例１，２、比較例１の含フッ素ゴム組成物、及び比較例２，３のシリコーンゴム組成物で得られたチューブについて、炭化水素系溶剤のガソリン、トルエン、ケトン系溶剤のアセトン、エステル系溶剤の酢酸エチルに３日間浸漬させたのち、下記計算式により体積変化率を測定し、表１にまとめた。
（体積変化率計算式）−−ＪＩＳ  Ｋ６３０１に準拠
【数１】
2008126467.tif 000006
【００４３】
［チューブ偏肉の評価方法］
実施例１，２及び比較例１〜３で得られたチューブ断面について対角する４箇所の肉厚を測定し、その肉厚の最大値、最小値、及び肉厚差を表１にまとめた。
測定個所：
図２に示すチューブ断面について対角する４箇所
測定機：
Ｐｅａｃｏｃｋ〔（株）尾崎製作所製〕ダイアルパイプゲージ
【００４４】
［ゴム物性の評価］
上記実施例、比較例で得られたゴム硬化物のゴム物性をＪＩＳ  Ｋ６２４９に準拠して測定し、結果を表１にまとめた。
【００４５】
【表１】
2008126467.tif 000007
【００４６】
これらの結果、パーフルオロポリエーテル系含フッ素ゴム組成物を材料とし、円筒状注型金型を用いて型成形した本発明による弾性チューブは、溶剤の浸透がなく、搬送薬品溶剤に対し汚染が少なく、耐溶剤性に優れると共に、チューブ肉厚形状が均一で外観にパーティングラインのないことより、耐久性においても優れることがわかる。
一方、比較例に示したように、シリコーンゴムでは、肉厚が均一であっても、チューブへの溶剤の浸透、体積変化率が大きいため、耐久性に劣り、また搬送溶剤への汚染があることがわかる。
【図面の簡単な説明】
【００４７】
【図１】本発明の弾性チューブ形状の一例を示す概略斜視図である。
【図２】本発明の弾性チューブ形状の一例を示す概略断面図である。
【図３】本発明の弾性チューブ成形に用いる液状用金型構造の一例を示す概略図である。
【図４】本発明の比較例１で用いた成形後のチューブにパーティングラインを有する二つ割金型を示す概略図である。
【符号の説明】
【００４８】
１    注型金型
２    円筒状注型金型本体
３    中子
４    キャビティ
５    中子固定部
６    中子固定部
７    中子引っ張り機構部
８    材料注入口
９    エアー排出口
【図１】
2008126467.tif 000014
【図２】
2008126467.tif 000015
【図３】
2008126467.tif 000016
【図４】
2008126467.tif 000017